Brevet FR2460199A1 — publié le 19810123

L'invention est relative à la fabrication des objets en caoutchouc obtenus par moulage et vulcanisation sous pression dans un moule donnant la forme et l'état de surface désirés. Dans ce domaine, il est bien connu de déposer sur la surface de l'ébauche en caoutchouc cru, des agents favo- risant le moulage et évitant les défauts superficiels. L'usage de ces agents est plus spécialement nécessaire lorsque les objets présentent des formes complexes et très découpées, comme par exemple les sculptures des bandes de roulement des pneumatiques. En effet, dans ces cas, le caoutchouc doit chasser l'air de toutes les cavités du moule afin de les remplir complètement puis l'objet moulé doit pouvoir être démoulé sans arrachement des éléments les plus finement sculptés du dessin imprimé par le moule. L'évacuation de l'air refoulé des cavités du moule par le caoutchouc se fait par des évents judicieusement disposés et par les plans de joints des éléments du moule. Cepen- dant les trous d'évents produisent des bavures qu'il faut enle- ver de l'objet moulé. On a donc intérêt à limiter le plus possi- ble le nombre des évents et l'une des propriétés exigée de l'a- gent de moulage est de permettre ou de favoriser l'évacuation de l'air vers les évents. Une autre propriété demandée à l'agent de moulage est de donner à l'objet en caoutchouc un état de sur- face plaisant, généralement ni trop mat ni trop brillant. En particulier l'agent ne doit pas laisser de traces ou de voile grisâtre qui non seulement seraient inesthétiques mais qui pour- raient encore masquer ou altérer la visibilité de marques ou d'inscriptions utiles à l'identification des objets. Or les agents de moulage connus, au moins ceux qui sont pulvérisés sur les ébauches prêtes à mouler, contiennent généralement des pigments minéraux opaques tels que le noir de carbone, du talc, du mica, en suspension dans un véhicule liquide acqueux ou solvant hydro- carbure. Ils ont donc un pouvoir couvrant relativement e susbsis- tent après le moulage sur les objets finis. L'invention a pour objet un agent favorisant le moulage des objets en caoutchouc vulcanisés sous pression, du type comprenant un liquide support volatile véhiculant un pigment minéral, éventuellement un ou plusieurs produits complémentaires 2 2460199 tels qu'un mouillant, un lubrifiant et/ou un agent de réglage de la viscosité, dans lequel le pigment minéral en question est cons- titué de micro billes de verre. Par micro billes de verre, on désigne des sphères de verre pleines ou creuses présentant une granulomètre de 10 à microns et par exemple de 20 à 70 microns. Des billes de verre du type de celles utilisées pour le nettoyage des pièces par "sa- blage" conviennent à cette application. Ces billes sont mises en suspension dans la phase liquide présentant la viscosité désirée et la mixture est déposée sur la surface des objets à mouler en caoutchouc cru, par exemple par pulvérisation. L'évaporation de la phase liquide laisse à la surface des objets une mince pelli- cule comprenant les billes de verre. Après moulage, les objets sortent du moule avec une régularité et un fini de forme parfaite- ment satisfaisant, ce qui est le signe de l'efficacité de cette mixture à favoriser le drainage de l'air des cavités vers les évents ou joints du moule pendant le moulage. En outre les objets présentent un état de surface impeccable, sans trace ni voile grisâtre ou opaque altérant ou dissimulant les marques ou indica- tions superficielles venus de moulage ou imprimées avant moulage. Un examen au microscope de la surface des objets moulés révèle que les micro billes de verre ont pour la plupart pénétré à une faible profondeur dans le caoutchouc au lieu de rester en surface comme les autres pigments habituels. On pense que la forme sphé- rique des micro billes peut favoriser cette absorption superfi- cielle dont l'avantage est de rendre la mixture pratiquement in- visible après moulage et de ne pas perturber sensiblement les propriétés de la surface de l'objet moulé. A titre indicatif on donne ci-dessous un exem- ple de composition de la mixture selon l'invention (parties en poids) solvant volatile tel qu'essence de pétrole 100 parties - micro bille de verre 20/70A/-- 5 à 15 parties - agent mouillant 0,1 - épaississant (silice pyrogénée) 2 à 5 parties - lubrifiant (polypropylène glycol) 1 à 5 parties Les teneurs en billes de verre et un épaissis- sant sont ajustées en relation l'une avec l'autre. La viscosité de la mixture est de préférence rendue juste suffisante pour maintenir 3 2460199 les billes de verre en suspension avec une répartition assez homo- gène pour l'emploi. La concentration en billes de verre peut aussi varier selon les types de pièces en caoutchouc à traiter mais il est plus souvent préférable de déposer sur les pièces à traiter un plus grand nombre de couches de mixture à faible concentration plutot qu'une seule couche plus concentrée. Dans la composition indiquée plus haut l'épais- - sissant est un agent thixotrope qui augmente la viscosité du mi- lieu pour maintenir les billes en suspension et éviter le coulage pendant l'application. Le lubrifiant joue en outre le rôle de liant pour maintenir les pigments sur la surface de l'objet en caoutchouc en attente de moulage. Cette mixture est déposée par pulvérisation sur les objets en caoutchouc cru sur lesquels elle forme après évapo- ration du solvant une pellicule grisâtre assez claire comprenant les billes de verre adhérant à la surface des objets. Aucours des essais effectués ayant donné de bons résultats on a pu estimer que la pellicule ainsi déposée à la surface des objets en caoutchouc comprennait de l'ordre de 4 gram- mes de billes par mètre carré de surface recouverte, soit encore de 1000 à 00 micro billes par centimètre carré de surface. Il s'agit là d'une indication approximative et cette répartition superficiel- le des billes pourra varier dans d'autres cas d'espèce, par exem- ple selon que la sculpture imprimée par le moule est plus ou moins fine ou tourmentée. 4 2460199 R E V E N D I C A T I O N S ) Agent favorisant le moulage des objets en caoutchouc vulcanisés sous pression, du type comprenant un liqui- de support volatile véhiculant un pigment minéral en suspension avec éventuellement un ou plusieurs produits complémentaires tel que mouillant, régulateur de viscosité, caractérisé en ce que le pigment minéral est constitué de micro billes de verre présentant un granulomètze de 10 à 200 microns environ. ) Agent de moulage selon 1 et comprenant en outre de 1 à 5 parties d'un agent lubrifiant compatible tel que du polypropylène glycol. ) Objet en caoutchouc vulcanisé sous pression dans un moule après application de l'agent de moulage selon la revendication 1 ou 2 et dans lequel les micro billes de ltagent- sontpour la plupart absorbés superficiellement lors du moulage. 40) Objet en caoutchouc selon 3 et comprenant de 1000 à 3000 micro billes de l'agent de moulage incrustées ou absor- bées superficiellement par centimètre carré de surface enduite avec cet agent de moulage.